(57)【要約】【課題】本発明は、優れた保湿効果を有する上に、肌の健康を保持する効果に優れた繊維構造物を提供せんとするものである。【解決手段】本発明の繊維構造物は、ペクチンが繊維表面に付着していることを特徴とする繊維構造物とするものである。【選択図】  なし【特許請求の範囲】
【請求項１】
ペクチンが繊維表面に付着していることを特徴とする繊維構造物。
【請求項２】
該ペクチンが、樹脂を含有するものであることを特徴とする請求項１項記載の繊維構造物。
【請求項３】
該樹脂が、セルロース系樹脂であることを特徴とする請求項２に記載の繊維構造物。
【請求項４】
該ペクチンが、２：１〜１０：１のペクチンリッチの割合で、樹脂と混合されていることを特徴とする請求項１〜３のいずれかに記載の繊維構造物。
【請求項５】
該ペクチンが、該繊維表面で皮膜を形成して付着していることを特徴とする請求項１〜４のいずれかに記載の繊維構造物。
【請求項６】
該ペクチンが、糖類、糖アルコール類およびオリゴ糖類から選ばれた少なくとも１種を含有するものであることを特徴とする請求項１〜５いずれかに記載の繊維構造物。
【請求項７】
該ペクチンが、保湿剤を含有していることを特徴とする請求項１〜６のいずれかに記載の繊維構造物。
【請求項８】
該保湿剤が、マイクロカプセル化されたものであることを特徴とする請求項７に記載の繊維構造物。
【請求項９】
該繊維構造物が、該ペクチン付着部分が肌に直接接する形態で使用されるものであることを特徴とする請求項１〜８のいずれかに記載の繊維構造物。
【請求項１０】
該繊維構造物が、肌着、ブラウス、シャツ、シーツ、布団カバー、枕カバー、手袋、靴下、パンティーストッキングおよびタイツから選ばれた少なくとも１種に使用されるものであることを特徴とする請求項１〜９のいずれかに記載の繊維構造物。
【発明の詳細な説明】
【０００１】
【発明の属する技術分野】
本発明は、優れた保湿効果を有する、肌の健康の保持性に優れた繊維構造物に関する。
【０００２】
【従来の技術】
近年、健康・衛生・環境に関する関心が非常に高まり、中でもスキンケアと言われる肌の健康に関する注目が高まっている。これはアトピーなどによる乾燥肌や美容に関心のある女性は勿論、男性においても冬場の乾燥した環境や室内の暖房による乾燥で、肌が乾燥し肌荒れを起こす人が増加している。このようなことから、肌に優しく且つ皮膚表面の保湿効果を保つ衣料の開発が要求されている。
【０００３】
保湿効果を有する繊維構造物としては、セルロース系繊維などにアミノ酸を反応させたものやアミノ基を有する天然高分子をセルロースの水酸基を活性化させた後、反応させたスキンケア繊維製品（特許文献１参照）、またはスクワラン、スクワレン、ラノリンなどの保湿剤をバインダーで付着させた衣料（特許文献２参照）また、キュウリ、ニンジン、トマト、もも、アボガド等の植物採取物質と天然系油溶性物質、界面活性剤からなる繊維用処理剤および加工方法が提案されている（特許文献３参照）。
【０００４】
アミノ酸、化粧品等にも多く使用され美肌効果があることは既に知られているが、皮膚に浸透し、皮膚内部から新陳代謝を向上させるなどの効果を発揮するものであり皮膚再生の手助けをする役目であるため、効果を実感するには時間がかかるものである。またアミノ基を有する天然高分子をセルロース系繊維に反応させたものやキュウリ、ニンジン、トマト、もも、アボガド等の植物採取物質と天然系油溶性物質を付与したものは、繊維自身の保湿効果を高めるものとして提案されているものである。かかる繊維が皮膚に直接接触した場合、皮膚の持つ湿気を繊維が奪い取る結果となり、逆に皮膚は乾燥状態となり、皮膚の健康を保つという意味では好ましくないものである。
【０００５】
また、スクワランなどの保湿剤はいずれも油成分であり、繊維に付着している油成分が皮膚に移行することにより初めて効果が得られるものである。繊維から徐々に保湿剤が脱落して行く必要があり、耐久性が付与しにくいものであった。また、油成分は、経時的に酸化し変色するという問題もあり、保管中に黄変などのトラブルが発生しやすいという問題もあった。
【０００６】
ペクチンを使用したものとして、保湿美容シートが提案されている（特許文献４参照）。保湿剤としてヒアルロン酸、コンドロイチン硫酸ナトリウム、コラーゲン、ペクチン、シルクパウダーなどが使用されているが、繊維シートの間に保湿剤を担持し周囲の端部が熱接着された袋状になっているものである。かかる美容シートに水を含ませ所要部位に貼付するという状態で、初めて保湿効果が得られるものであり、衣料としては適しないものであった。
【０００７】
【特許文献１】特開平１０−９６１６９号公報
【０００８】
【特許文献２】特開平２−３００３０１号公報
【０００９】
【特許文献３】特開平８−２３２１６６号公報
【００１０】
【特許文献４】特開平９−２３８７３８号公報
【００１１】
【発明が解決しようとする課題】
本発明は、かかる従来技術の背景に鑑み、優れた保湿効果を有する上に、肌の健康を保持する効果に優れた繊維構造物を提供せんとするものである。
【００１２】
【課題を解決するための手段】
本発明は、かかる課題を解決するために、次のような構成を有するものである。すなわち、本発明の繊維構造物は、ペクチンが繊維表面に付着していることを特徴とするものである。
【００１３】
【発明の実施の形態】
本発明は、前記課題、つまり優れた保湿効果を有する上に、肌の健康を保持する効果に優れた繊維構造物について、鋭意検討し、柑橘類やリンゴなどの果物から抽出したペクチンを繊維の表面に付着させて、これを皮膚に直接接してみたところ、かかる課題を一挙に解決することを究明したものである。
【００１４】
本発明で言うペクチンとは、柑橘類やリンゴなどの果物から抽出された天然の高分子多糖類であり、特にリンゴから抽出されたリンゴペクチンが好ましい効果を奏する。かかるリンゴペクチンには、アレルギーを引き起こす原因であるヒスタミンの血中濃度を低下させる働きがあり、保湿成分に加え、これら抗アレルギー効果も得られるものである。かかるペクチンはエステル化度によってＨＭペクチンとＬＭペクチンの大きく２つに分類されるが、いずれも食品分野ではゲル化剤、増粘剤として用いられることが多く、繊維上で固着した場合、それのみでも皮膜を形成しやすい性質を有するものである。
【００１５】
従来は、かかる保湿成分を繊維上に固着させるためには、バインダー的役割をする樹脂で覆い固める必要があったが、本発明のごとく保湿成分としてペクチンを使用することにより、ペクチン自身のゲル化特性により、ペクチンのみで繊維上に固着させることができるので、保湿効果を阻害する樹脂を使用しなくてもよく、樹脂を使用する場合でも、その量を大幅に減らすことができるものである。
【００１６】
本発明はペクチンがセルロース系樹脂を含有するものである。
【００１７】
本発明のセルロース系樹脂とは、ヒドロキシエチルセルロース、ヒドロキシプロピルセルロース、カルボキシメチルセルロース、メチルセルロースなどを挙げることができるがこれらに限定されるものではない。
【００１８】
かかるセルロース系樹脂がかかるペクチンに含有されることによりペクチンのゲル化効果が向上し耐久性が大幅に向上するものである。
【００１９】
かかるペクチンとセルロース系樹脂との混合割合は、２：１〜１０：１で混合されていることが好ましい。樹脂の量がペクチンの１／２未満でないと保湿効果が十分に得られず、また１／１０より少なくなるとペクチンが皮膜化しにくくなるものである。
【００２０】
本発明においては、かかるペクチンが、糖類、糖アルコール類およびオリゴ糖類から選ばれた少なくとも１種を含有するものである。かかる糖類、糖アルコール類およびオリゴ糖類から選ばれた少なくとも１種を、さらに含有させることにより、ペクチンのゲル化特性を高めることができる。
【００２１】
本発明の糖類とは、ショ糖、転化糖、異性化糖、ブドウ糖、果糖、乳糖、Ｄ−キシロースおよび異性化乳糖などを使用することができ、また、糖アルコール類としては、マルチトール、ソルビトール、マンニトール、エリスリトール、キシリトール、ラクチトール、パラチニット、還元澱粉糖化物などを使用することができる。また、オリゴ糖としては、クラフトオリゴ糖、マルトオリゴ糖、イソマルトオリゴ糖、ガラクトオリゴ糖、大豆オリゴ糖、乳果オリゴ糖などを使用することができる。
【００２２】
糖類、糖アルコール類およびオリゴ糖類から選ばれた少なくとも１種を含有するペクチンを繊維に付着させる際の加工液はｐＨ４以下の酸性にすることが好ましい。酸性サイドにすることによりかかるペクチンが皮膜化しやすくなるものである。
【００２３】
本発明は、かかる天然の保湿成分であるペクチン皮膜が繊維表面に付着した繊維構造物であって、かかる繊維構造物の該ペクチンが皮膚に接することにより、皮膚から蒸発しようとする水分を押さえ、皮膚の乾燥を防ぎ、保湿効果を高めるという効果を奏するものである。
【００２４】
かかる皮膜は繊維を均一に覆うものであっても、部分的に覆うものであってもよい。
【００２５】
さらに、本発明においては、かかる皮膜に、保湿剤、および、マイクロカプセル化された該保湿剤の少なくとも一つを含有させることができる。
【００２６】
かかる保湿剤とは、皮膚に接触して存在させた際に皮膚の角質水分率を低下させない機能を発揮する化合物または物質をいう。かかる保湿剤としては、ヒアルロン酸、ヒアルロン酸ナトリウム、γ−オリザノール、アラントイン、エチニルエストラジオール、オドリコ草抽出物、グリチルリチン酸、プラセンタリキッド、ビタミンＡ、ビタミンＥ、カゼインナトリウム、コンドロイチン硫酸ナトリウム、グリセリン、エチルグリコール、ポリエチレングリコール、ポリビニルピロリドン、ピロリドンカルボン酸ナトリウム、硫酸ナトリウム、スクワラン、ミリスチン酸アルキルエステル、ミツロウ、ラノリン、馬油、パーセリン油、リノール酸、尿素、ミグリオール、ミリスチン酸アルキルエステル、パーセリン油、ホホバ油、葦、アセンヤク、アマチャ、アマチャヅル、アルニカ、アロエ、アニス、イチョウ、インチンコウ、ウイキョウ、ウコン、エゴノキ、エンメイソウ、オウゴン、オウバク、オウレン、オレンジ、オレガノ、オトギリソウ、ガイヨウ、カシア、カミツレ、カラシ、カンゾウ、キョウニン、桐、コリアンダー、コンフリー、ヨモギ、クチナシ、クマザサ、クミン、クララ、クローブ、月桃、ケイヒ、ケナフ、コウボク、サンショウ、サンザシ、シコン、シソ、シナモン、シャクヤク、ショウブ、ジンジャー、スイカズラ、スペアミント、セージ、セイヨウオトギリソウ、セイヨウネズ、セイヨウノコギリソウ、ソバガラ、ハッカ、センキュウ、セージ、ソウハクヒ、タイム、ダイオウ、タケ、チョウジ、茶、トウニン、トウキンセンカ、ジオウ、シモツケソウ、唐辛子、大豆、タイソウ、ドクダミ、ニンニク、バクモンドウ、バジル、バーチ、ヒノキ、ヒバ、ピメンタ、フキタンポポ、ブクリョウ、プロポリス、ベイ、メリッサ、ユキノシタ、ユズ、ラクトフェリン、メンオウギ、ホオノキ、ポタンピ、モモ、モミガラ、モロヘイヤ、ユーカリ、ラベンダー、レモングラス、レンギョウ、ログウッド、ローズヒップ、ローズマリー、ローレル、ワサビ、カニ甲羅、貝殻、珊瑚等を好ましく使用することができる。
【００２７】
かかる保湿剤としては、前記物質の抽出物でもよいし、さらに、かかる抽出物をマイクロカプセル化したものであってもよい。かかる物質のうち天然物はそのまま粉砕した粉体でも使用することができる。
【００２８】
かかる保湿成分をマイクロカプセル化する場合に用いるマイクロカプセル用素材としては、無機質、有機質の微多孔質無機粒子、中空微多孔メラミン樹脂粒子、アクリル酸エステル系樹脂粒子、ポリ尿素系粒子などが使用される。これらの中でもアクリル酸エステル系樹脂粒子、ポリ尿素系粒子は、かかる保湿成分をマイクロカプセル化しやすく、マイクロカプセルの素材自体が皮膚に悪影響しないなどの点から好ましく使用される。
【００２９】
本発明の繊維構造物は、単糸繊度が２デシテックス以下のポリエステル系まははポリアミド系合成繊維を少なくとも１０重量％以上含むものであることが好ましい。かかる細繊度の繊維を用いることにより、ソフトな風合いが得られ、該繊維構造物が肌に接触したときの刺激が軽減されることによって、より高い肌荒れ防止性能を得ることができる。
【００３０】
本発明の繊維構造物を構成する繊維材料としては、ポリエチレンテレフタレートやポリトリメチレンテレフタレートやポリブチレンテレフタレートなどのポリエステル系繊維、ポリエステルに第３成分を共重合したポリエステル系繊維、ナイロン６やナイロン６６などのポリアミド系繊維、ポリアミドに第３成分を共重合したポリアミド系繊維、ポリアクリロニトリルを主成分とするアクリル系繊維、ポリエチレン、ポリプロピレンなどのポリオレフィン系繊維、ポリ塩化ビニル系繊維、セルロース系繊維、たんぱく質系繊維などが使用され、さらにこれらの混用繊維からなるものを用いることができる。
【００３１】
本発明における繊維構造物の形態としては、スパン糸やフィラメント等の糸条物、該糸条物よりなる織編物および不織布等繊維布帛などの形態のものが使用される。
【００３２】
本発明の繊維構造物は、特に肌に直接接触して使用される用途形態のものであることが重要であり、かかる用途形態を採用することにより、ペクチンの持つ適度な保湿コントロール効果により肌の健康を保持し得る効果が十分に発揮されるものである。
【００３３】
かかる肌に直接接触する用途形態としては、肌着、ブラウス、シャツ、シーツ、布団カバー、枕カバー、手袋、靴下、パンティーストッキング、タイツなどが挙げられる。
【００３４】
本発明の繊維構造物の加工方法については、特に限定されるものではなく、パッディング法、スプレー法、コーティング法などを採用することができる。たとえば、かかるペクチンに繊維構造物を含浸させるか、または、かかるペクチンにセルロース系樹脂、保湿成分を加えた分散液に、繊維構造物を含浸させるかしたのち、一定の絞り率によってマングルで絞り、熱処理することが好ましく採用される。
【００３５】
ここでいう熱処理は、乾熱処理または湿熱処理のことをいう。湿熱処理にはスチーム処理が含まれる。スチーム処理には常圧飽和スチーム処理、加熱スチーム処理、高圧スチーム処理などを採用することができる。かかる乾熱処理または湿熱処理の温度は１００〜１９０℃が好ましい。
【００３６】
【実施例】
以下、実施例および比較例を用いて本発明をさらに具体的に説明する。
【００３７】
なお、実施例中に記載した各種性能は以下の方法により評価した。
【００３８】
［肌の状態］
マイクロスコープ（（（株）ハイロックス製）１００倍）で観察し、肌の状態をランク付けした。
【００３９】
５：角質部分が透明で、きめが細かい。
【００４０】
４：角質部分はほとんど透明で、肌荒れしていない。
【００４１】
３：若干、角質部分が白いが、ほとんど肌荒れしていない。
【００４２】
２：角質の白い部分が目立ち、少し肌荒れしている。
【００４３】
１：ほとんどの角質が白く、きめが粗い。
【００４４】
［角質水分変化率］
角質水分測定器（内外電機（株）製）を使用し、ひじ部について任意の５カ所ずつを２０℃×６５％ＲＨ環境下で測定し、それぞれの平均値から下記式により計算した。
【００４５】
角質水分変化率ΔＭ＝（Ａ−Ｂ）／Ｂ×１００
式中、Ａ：着用２４時間後の角質水分率、
Ｂ：着用前の角質水分率を表す。
【００４６】
その結果、角質水分変化率が１０未満であれば、十分な肌荒れ防止性能は得られにくいことを意味する。
【００４７】
（実施例１）
供試布として２２Ｇの両面丸編機にて、編地表面側構成糸に１６７デシテックス４８フィラメントのポリエステル加工糸、編地裏面側構成糸に７８デシテックス２４フィラメントのナイロン加工糸を用い、リバーシブル編組織となる丸編地を編成し、ソーダ灰１ｇ／ｌを用い９８℃で連続精練を行ない次いで、乾燥し、１８０℃で中間セットを行ったのち、オフホワイトに染色後乾燥した。
【００４８】
次いで、リンゴペクチン溶解液  ＡＰ−４０（Ｒ）（（有）テイ・エス・ケミカル製、固形分４重量％溶液）３００ｇ／ｌの加工液を作成し、この加工液に、上記染色供試布を浸漬し、絞り率８０％で絞った後、１３℃で２分間乾燥し、１６０℃で１分間熱処理を行って、加工布を得た。
【００４９】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００５０】
結果を表１に示す。表からわかるとおり、年代に関わらず、リンゴペクチンを付着させたものは、肌の状態もきめが細かく健康な状態であり、角質水分変化率は、１０以上と保湿効果があることがわかる。
【００５１】
（実施例２）
実施例１と同様の供試布を用い、実施例１と同様に精練、乾燥、中間セットを行い、オフホワイトに染色後乾燥した。
【００５２】
次いで、リンゴペクチン溶解液  ＡＰ−４０（Ｒ）（有）テイ・エス・ケミカル製、固形分４重量％溶液）３００ｇ／ｌおよびセルロース系樹脂であるセロゲンＰＲ（Ｒ）（第一工業製薬（株）製、カルボキシメチルセルロース、固形分重量１０％）１０ｇ／ｌ、および架橋剤ＷＳ５００（Ｒ）（日本触媒（株）製）２ｇ／ｌからなる加工液を作成した。
【００５３】
この加工液に、染色供試布を浸漬し、絞り率８０％で絞った後、１３℃で２分間乾燥し、１６０℃で１分間熱処理を行って加工布を得た。
【００５４】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００５５】
結果を表１に示す。表１からわかるとおり、年代に関わらず、リンゴペクチンおよびセルロース系樹脂を付着させたものは、肌の状態もきめが細かく健康な状態であり、角質水分変化率は、１０以上と保湿効果があることがわかる。
【００５６】
（実施例３）
実施例１と同様の供試布を用い、実施例１と同様に精練、乾燥、中間セットを行い、オフホワイトに染色後乾燥した。
【００５７】
次いで、リンゴペクチン溶解液  ＡＰ−４０（Ｒ）（（有）テイ・エス・ケミカル製、固形分４重量％溶液）３００ｇ／ｌおよびセルロース系樹脂であるセロゲンＰＲ（第一工業製薬（株）製、カルボキシメチルセルロース、固形分１０重量％）１０ｇ／ｌ、および架橋剤ＷＳ５００（Ｒ）（日本触媒（株）製）２ｇ／ｌおよびスクワラン乳化物であるＳＱ−ＣＯＮＱ（Ｒ）（松井化学  製、固形分１００重量％）２０ｇ／ｌの加工液を作成し、この加工液に、染色供試布を浸漬し、絞り率８０％で絞った後、１３℃で２分間乾燥し、１６０℃で１分間熱処理を行った。
【００５８】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００５９】
結果を表１に示す。表１からわかるとおり、年代に関わらず、リンゴペクチンおよびセルロース系樹脂、保湿剤を付着させたものは、肌の状態もきめが細かく健康な状態であり、角質水分変化率は、１０以上と保湿効果があることがわかる。
【００６０】
（実施例４）
実施例１と同様の供試布を用い、実施例１と同様に精練、乾燥、中間セットを行い、オフホワイトに染色後乾燥した。
【００６１】
次いで、リンゴペクチン溶解液  ＡＰ−４０（Ｒ）（（有）テイ・エス・ケミカル製、固形分４％重量溶液）３００ｇ／ｌおよびセルロース系樹脂であるセロゲンＰＲ（Ｒ）（第一工業製薬（株）製、カルボキシメチルセルロース、固形分１０重量％）１０ｇ／ｌ、および架橋剤ＷＳ５００（Ｒ）（日本触媒（株）製）２ｇ／ｌおよびスクワランを粒径２〜６μｍの微多孔質シリカ粒子に含浸したマイクロカプセル分散液であるＳＱ−Ｖ−１（Ｒ）（松井化学  製、固形分重量２０％）２０ｇ／ｌの加工液を作成し、この加工液に、染色供試布を浸漬し、絞り率８０％で絞った後、１３℃で２分間乾燥し、１６０℃で１分間熱処理を行った。
【００６２】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００６３】
結果を表１に示す。表からわかるとおり、年代に関わらず、リンゴペクチンおよびセルロース系樹脂、マイクロカプセルした化保湿剤を付着させたものは、肌の状態もきめが細かく健康な状態であり、角質水分変化率は、１０以上と保湿効果があることがわかる。
【００６４】
（比較例１）
実施例１と同様の供試布を用い、実施例１と同様に精練、乾燥、中間セットを行い、オフホワイトに染色後乾燥した。
【００６５】
次いで、一時帯電防止剤であるエレナイト１３９（Ｒ）（高松油脂（株）製）１０ｇ／ｌ加工液を作成し、この加工液に、染色供試布を浸漬し、絞り率８０％で絞った後、１３℃で２分間乾燥し、１６０℃で１分間熱処理を行った。
【００６６】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００６７】
結果を表１に示す。表からわかるとおり、年代に関わらず、肌の状態は変化が見られず、角質水分変化率は１０未満と保湿効果が認められなかった。
【００６８】
（比較例２）
実施例１と同様の供試布を用い、実施例１と同様に精練、乾燥、中間セットを行い、オフホワイトに染色後乾燥した。
【００６９】
次いで、スクワラン乳化物であるＳＱ−ＣＯＮＱ（Ｒ）（松井化学製、固形分１００重量％）２０ｇ／ｌの加工液を作成し、この加工液に、染色供試布を浸漬し、絞り率８０％で絞った後、１３℃で２分間乾燥し、１６０℃で１分間熱処理を行った。
【００７０】
得られた加工布で、長袖丸首シャツの肌着を作成し、この肌着を１２月から２月の冬場に、２８歳、３９歳、４８歳の３名の女性パネラーにより着用試験を行った。着用試験は、２４時間連続着用（入浴による未着用時間を含む）し、着用直前と２４時間着用後のひじ部について、角質水分率の測定と肌荒れの有無を評価した。
【００７１】
結果を表１に示す。表からわかるとおり、年代に関わらず、スクワランのみを付着させたものは、肌の状態はきめが細かく変化していたが、角質水分変化率は、１０未満でありと保湿効果が十分であるとは言えないものである。。
【００７２】
【表１】
2004316017.tif 000002
【００７３】
【発明の効果】
本発明によれば、保湿効果に優れ、かつ、肌の健康保持性にも優れる繊維構造物を提供することができる。